(57)【要約】【課題】本発明は、柔軟性と加工性とを維持しつつ、折り曲げても導体層が完全に破断されず導通が保たれることにより電磁シールド効果が低下し難いシールドフィルムを提供することを目的とする。【解決手段】本発明に係るシールドフィルムは、絶縁性の合成樹脂製の基材層と、この基材層の一方の面に積層される金属製又は金属化合物製の導体層と、この導体層の一方の面に積層される接着剤層とを備えるシールドフィルムであって、少なくとも上記導体層又は上記導体層の界面近傍に複数の繊維が分散して存在することを特徴とする。上記導体層内に存在又は上記導体層の界面からの距離が上記複数の繊維の平均径以下の領域に存在する上記複数の繊維の当該シールドフィルムの断面単位長さあたりの本数が１０本／ｃｍ以上であるとよい。記複数の繊維の存在個所が上記基材層であってもよい。上記基材層の一方の面に上記複数の繊維による微細凹凸が形成されているとよい。【選択図】図２
2014241330.tif 000002
【特許請求の範囲】
【請求項１】
絶縁性の合成樹脂製の基材層と、この基材層の一方の面に積層される金属製又は金属化合物製の導体層と、この導体層の一方の面に積層される接着剤層とを備えるシールドフィルムであって、
少なくとも上記導体層又は上記導体層の界面近傍に複数の繊維が分散して存在することを特徴とするシールドフィルム。
【請求項２】
上記導体層内に存在又は上記導体層の界面からの距離が上記複数の繊維の平均径以下の領域に存在する上記複数の繊維の当該シールドフィルムの断面単位長さあたりの本数が１０本／ｃｍ以上である請求項１に記載のシールドフィルム。
【請求項３】
上記複数の繊維の存在個所が上記基材層である請求項１又は請求項２に記載のシールドフィルム。
【請求項４】
上記基材層の一方の面に上記複数の繊維による微細凹凸が形成されている請求項３に記載のシールドフィルム。
【請求項５】
上記複数の繊維の存在個所が上記接着剤層である請求項１から請求項４のいずれか１項に記載のシールドフィルム。
【請求項６】
上記繊維の平均繊維長が０．１ｍｍ以上１０ｍｍ以下である請求項１から請求項５のいずれか１項に記載のシールドフィルム。
【請求項７】
可撓性を有する基板と、
この基板の表面側に接着剤層により積層される請求項１から請求項６のいずれか１項に記載のシールドフィルムと
を備えるプリント配線板。
【発明の詳細な説明】
【技術分野】
【０００１】
本発明は、シールドフィルム及びプリント配線板に関する。
【背景技術】
【０００２】
ノイズ耐性を高めるために、回路基板等の配線板に電磁シールドを設けることがある。フレキシブルプリント配線板（ＦＰＣ）にも、導電性フィラーを含有する接着剤からなる可撓性のシールド層や金属蒸着層からなる金属薄膜（導体層）を設けることが提案されている（特開平７−１２２８８２号公報）。そのようなシールド層は、配線板上に設けたグランド回路に電気的に接続されるように重畳して敷設されることが多い。また、通常、シールド層と他の回路等との短絡を防止するために、シールド層の外側には絶縁性の樹脂層が設けられる。さらに、絶縁性樹脂製の基材層の表面にシールド層を形成したシールドフィルムを用意し、配線板に貼着することで電磁シールドを形成することも上記文献において提案されている。
【０００３】
一方、近年の電子機器の小型化にともなって、より小さな径で折り曲げ可能なフレキシブルプリント配線板が求められている。そのようなフレキシブルプリント配線板にシールドフィルムを貼着して使用する場合、シールドフィルムにも高度な可撓性が求められる。
【先行技術文献】
【特許文献】
【０００４】
【特許文献１】特開平７−１２２８８２号公報
【発明の概要】
【発明が解決しようとする課題】
【０００５】
フレキシブルプリント配線板のシールドフィルムには、曲げによるストレスが加わる。例えば、シールドフィルムを外側にしてフレキシブルプリント配線板を折り曲げると、シールドフィルムには引っ張り応力が加わる。樹脂製の基材層はそのような伸びを許容するが、金属製の導体層は伸び応力に耐えられず破断する場合がある。
【０００６】
また、部分的に補強板を有するフレキシブルプリント基板のように、表面に段差を有する配線板にシールドフィルムを貼着する場合、段差形状に合わせてシールドフィルムが折り曲げられるので、シールドフィルムに大きな曲げ応力が加わる。この曲げ応力は、導体層の破断を誘発する可能性がある。このようにして、シールドフィルムの導体層が完全に破断すると、導体層の一部がグランドから切り離されて電磁シールドとしての機能を十分に果たせなくなるおそれがある。
【０００７】
一方、ＡＢＳ樹脂やポリカーボネート樹脂などの高強度の材料や高強度の繊維からなる高密度な織布や不織布を基材層に用いた場合、基材層の強度が強くなるので導体層の破断は防止できるが、基材層ひいてはシールドフィルムの柔軟性が低下するのでシールドフィルムを平坦でない基板などに貼着する工程やシールドフィルムを基板に接着した後の曲げ工程などの加工が困難となる。
【０００８】
本発明は、上述のような事情に基づいてなされたものであり、柔軟性と加工性とを維持しつつ、折り曲げても導体層が完全に破断されず導通が保たれることにより電磁シールド効果が低下し難いシールドフィルム、及びこのシールドフィルムを用いたプリント配線板を提供することを目的とする。
【課題を解決するための手段】
【０００９】
上記課題を解決するためになされた発明は、
絶縁性の合成樹脂製の基材層と、この基材層の一方の面に積層される金属製又は金属化合物製の導体層と、この導体層の一方の面に積層される接着剤層とを備えるシールドフィルムであって、
少なくとも上記導体層又は上記導体層の界面近傍に複数の繊維が分散して存在することを特徴とするシールドフィルムである。
【００１０】
また、上記課題を解決するためになされた別の発明は、
可撓性を有する基板と、
この基板の表面側に接着剤層により積層される当該シールドフィルムと
を備えるプリント配線板である。
【発明の効果】
【００１１】
本発明のシールドフィルムは、導体層内又は導体層の界面近傍に存在する複数の繊維が折り曲げにより生じる導体層の亀裂の拡大を抑制する。このため、当該シートフィルムは、柔軟性を有しつつ、導体層が完全には断裂せず導通を保つので、折り曲げても電磁シールド効果が低下し難い。また、本発明のプリント配線板は、当該シールドフィルムの電磁シールド効果が低下し難いので、ノイズ耐性が低下し難い。
【図面の簡単な説明】
【００１２】
【図１】図１は、本発明の一実施形態のプリント配線板を示す模式的断面図である。
【図２】図２は、図１のプリント配線板を拡大して示す模式的断面図である。
【図３】図３は、図１のプリント配線板の表面を拡大して示す模式的平面図である。
【図４】図４は、図１のプリント配線板とは異なる実施形態のプリント配線板を示す模式的断面図である。
【図５】図５は、図２及び図４のプリント配線板とは異なる実施形態のプリント配線板を示す模式的断面図である。
【図６】図６は、図１、図４及び図５のプリント配線板とは異なる実施形態のプリント配線板を示す模式的断面図である。
【図７】図７は、図１、図４、図５及び図６のプリント配線板とは異なる実施形態のプリント配線板を示す模式的断面図である。
【図８】図８は、図１及び図４から図７のプリント配線板とは異なる実施形態のプリント配線板を示す模式的断面図である。
【図９】図９は、図１及び図４から図８のプリント配線板とは異なる実施形態のプリント配線板を示す模式的断面図である。
【発明を実施するための形態】
【００１３】
［本発明の実施形態の説明］
本発明は、
絶縁性の合成樹脂製の基材層と、この基材層の一方の面に積層される金属製又は金属化合物製の導体層と、この導体層の一方の面に積層される接着剤層とを備えるシールドフィルムであって、
少なくとも上記導体層又は上記導体層の界面近傍に複数の繊維が分散して存在することを特徴とするシールドフィルムである。
【００１４】
当該シールドフィルムにおいて、導体層内又は導体層の近傍に分散して存在する繊維が、導体層の繊維方向への伸縮を制限することによって、当該シールドフィルムの加工時の引張などの変形に起因して導体層の一部に亀裂が発生しても、繊維の周囲の導体層に亀裂が拡大すること抑制する。このため、当該シールドフィルムは、導体層が完全に断裂する危険性が低く導電性を維持できる。さらに、繊維が分散していることにより、導体層の近傍に繊維が存在していない局所領域では導体層の変形や亀裂が生じ得るので、当該シールドフィルムの折り曲げ等の加工が可能となる。このようにして、当該シールドフィルムは、導体層全体の導通を確保して導体層の一部が電気的に分離されることによる電磁シールド性の低下を防止できるとともに、柔軟性の高い加工特性を有する。
【００１５】
上記導体層内に存在又は上記導体層の界面からの距離が上記複数の繊維の平均径以下の領域に存在する上記複数の繊維の当該シールドフィルムの断面単位長さあたりの本数としては、１０本／ｃｍ以上が好ましい。繊維がこの断面単位長さあたりの本数以上であれば、当該シールドフィルムの変形より導体層のいずれの場所にどのような向きに亀裂が生じても、生じた亀裂の延長線上に複数の繊維が存在すると予想される。これにより、仮に一本の繊維が断裂して亀裂の伸長を許しても、他の繊維が亀裂のさらなる伸長を防止する。従って、当該シールドフィルムは、導体層の完全な断裂を防止できるので電磁シールド性が低下し難い。
【００１６】
上記複数の繊維の存在箇所が上記基材層であるとよい。このように繊維が基材層中に存在することによって、繊維が導体層の可撓製や導電性を損なわない。また、基材層は導体層に隣接しているので、繊維が導体層の亀裂の拡大を抑制する十分な効果が得られる。
【００１７】
上記基材層の一方の面に上記複数の繊維による微細凹凸が形成されているとよい。つまり、上記繊維は、上記基材層から露出しないように上記基材層又は上記接着剤層の材料によって被覆されていることが好ましい。基材層は繊維が露出する部分が破断し易くなり、基材層の破断が導体層の破断を招くおそれがある。また、基材層の表面に凹凸を形成する程に大きな（例えば基材層の平均厚みと同程度の）径を有する繊維を使用することで、繊維の断裂を防止して導体層の完全な断裂を防止する作用を担保できる。
【００１８】
上記複数の繊維の存在箇所が上記接着剤層であるとよい。このように接着剤層に繊維を混合することは比較的容易であるため、設計の自由度が高く、多様な繊維を使用でき、配合量の幅も広い。
【００１９】
上記繊維の平均繊維長としては、０．１ｍｍ以上１０ｍｍ以下が好ましい。平均繊維長が上記下限値未満であると、導体層に生じた亀裂の成長を十分に防止できないおそれがある。また、平均繊維長が上記上限値を超えると、シールドフィルムの可撓性を損なうおそれがある。
【００２０】
従って、可撓性を有する基板と、この基板の表面側に接着剤層により積層される上記いずれかの構成からなる当該シールドフィルムとを備えるプリント配線板は、折り曲げられたり当該シールドフィルムを敷設した表面に段差を有したりしていても当該シールドフィルムの導体層の完全な破断による電磁シールド性の低下が起こり難い。
【００２１】
ここで、「導体層の界面近傍」とは、導体層のいずれか一方の面から一定距離（好ましくは繊維の平均径の２倍）以内にある領域を意味する。また、「複数の繊維の当該シールドフィルムの断面単位長さあたりの本数」とは、当該シールドフィルムを断面した場合において、当該シールドフィルムの断面の単位長さ（１ｃｍ）あたりの断面されている繊維の本数であり、例えば、当該シールドフィルムの十分に長い断面において断面されている繊維の全本数を計数し、この全本数を断面の長さで除することで得られる。
【００２２】
［本発明の実施形態の詳細］
以下、本発明に係る圧電基板の各実施形態について図面を参照しつつ詳説する。
【００２３】
［第一実施形態］
＜プリント配線板＞
図１及び図２のプリント配線板１は、可撓性を有する基板２と、この基板２の表面に貼着して積層されたシールドフィルム３とを備える。
【００２４】
（基板）
基板２はベースフィルム４と、このベースフィルム４の表面に積層された導電パターン５と、この導電パターン５の表面に積層されたカバーレイ６とを有する。
【００２５】
ベースフィルム４は、可撓性及び電気絶縁性を有するシート状部材で構成されている。このベースフィルム４としては、具体的には樹脂フィルムを採用可能である。この樹脂フィルムの材料としては、例えばポリイミド脂樹、ポリエチレンテレフタレート脂樹等が好適に用いられる。
【００２６】
ベースフィルム４の平均厚さの下限としては、５μｍが好ましく、１０μｍがより好ましい。ベースフィルム４の平均厚さが上記下限未満の場合、ベースフィルム４の強度が不十分となるおそれがある。一方、ベースフィルム４の平均厚さの上限としては、１００μｍが好ましく、５０μｍがより好ましい。ベースフィルム４の平均厚さが上記上限を超える場合、当該プリント配線板１が不要に厚くなるおそれがある。
【００２７】
導電パターン５は、ベースフィルム４に積層された金属層をエッチングすることによって所望の平面形状（パターン）に形成されている。この導電パターン５を形成する金属層は、導電性を有する材料で形成可能であるが、一般的には例えば銅によって形成されている。
【００２８】
上記金属層をベースフィルム４に積層する方法としては、特に限定されず、例えば金属箔を接着剤で貼り合わせる接着法、金属箔上にベースフィルム４の材料である樹脂組成物を塗布するキャスト法、スパッタリングや蒸着法でベースフィルム４上に形成した厚さ数ｎｍの薄い導電層（シールド層）の上に電解メッキで金属層を形成するスパッタ／メッキ法、金属箔を熱プレスで貼り付けるラミネート法等を用いることができる。
【００２９】
上記導電パターン５の平均厚さの下限としては、２μｍが好ましく、５μｍがより好ましい。導電パターン５の平均厚さが上記下限未満の場合、導通性が不十分となるおそれがある。一方、導電パターン５の平均厚さの上限としては、３０μｍが好ましく、２０μｍがより好ましい。導電パターン５の平均厚さが上記上限を超える場合、当該プリント配線板１が不要に厚くなるおそれがある。
【００３０】
カバーレイ６は絶縁層と接着層とを有し、この接着層を介して上記導電パターン５及びベースフィルム４の表面に絶縁層が積層されたものである。この絶縁層の材質としては特に限定されるものではないが、ベースフィルム４を構成する樹脂フィルムと同様のものを使用することができる。
【００３１】
カバーレイ６の絶縁層の平均厚さの下限としては、５μｍが好ましく、１０μｍがより好ましい。カバーレイ６の絶縁層の平均厚さが上記下限未満の場合、絶縁性が不十分となるおそれがある。一方、カバーレイ６の絶縁層の平均厚さの上限としては、２５μｍが好ましく、１２．５μｍがより好ましい。カバーレイ６の絶縁層の平均厚さが上記上限を超える場合、当該プリント配線板１が可撓性を損なうおそれがある。
【００３２】
また、カバーレイ６の接着層を構成する接着剤としては、特に限定されるものではないが、柔軟性や耐熱性に優れたものが好ましく、かかる接着剤としては、例えば、ナイロン系、エポキシ樹脂、ブチラール樹脂、アクリル樹脂等の、各種の樹脂接着剤が挙げられる。カバーレイ６の接着層の平均厚さとしては、特に限定されるものではないが、２０μｍ以上３０μｍ以下が好ましい。カバーレイ６の接着層の平均厚さが上記下限未満であると接着性が不十分となるおそれがあり、また上記上限を超えると当該プリント配線板１が可撓性を損なうおそれがある。
【００３３】
（シールドフィルム）
シールドフィルム３は、基材層７と、この基材層７の一方の面（裏面）に積層された導体層８と、この導体層８の一方の面（裏面）に積層された接着剤層９とを備える。またシールドフィルム３は、導体層８に隣接する基材層７の内部に存在する複数の繊維１０を有する。従って、これらの繊維１０は導体層８の界面近傍に存在している。
【００３４】
基材層７は、シールドフィルム３の強度を確保する部材である。導体層８は、電磁波を遮蔽する電磁シールドを提供する層である。接着剤層９は、シールドフィルム３を基板２に貼着して積層可能とする層である。
【００３５】
シールドフィルム３の平均厚みの下限としては、５μｍが好ましく、１０μｍがより好ましい。シールドフィルム３の平均厚みが上記下限未満の場合、基材層７、導体層８及び接着剤層９の各層の厚みを十分に確保することができないおそれがある。一方、シールドフィルム３の平均厚みの上限としては、２００μｍが好ましく、５０μｍがより好ましい。シールドフィルム３の平均厚みが上記上限を超える場合、当該シールドフィルム３ひいては当該プリント配線板１が不要に厚くなったり、可撓性が不十分となったりするおそれがある。
【００３６】
〔基材層〕
基材層７は、フィルム状に形成された絶縁性を有する合成樹脂製の層であり、可撓性を有する。上記合成樹脂としては、特に限定されないが、熱可塑性樹脂、熱硬化性樹脂、紫外線硬化性樹脂などが使用できる。熱可塑性樹脂としては、ポリプロピレン樹脂、架橋ポリエチレン樹脂、ポリエステル樹脂、ポリベンツイミダゾール樹脂、アラミド樹脂、ポリイミド樹脂、ポリイミドアミド樹脂、ポリエーテルイミド樹脂、ポリフェニレンサルファイド（ＰＰＳ）樹脂、ポリエチレンナフタレート（ＰＥＮ）樹脂などが例示される。熱硬化性樹脂としては、フェノール樹脂、アクリル樹脂、エポキシ樹脂、メラミン樹脂、シリコン樹脂、アクリル変性シリコン樹脂などが例示される。紫外線硬化性樹脂としては、熱硬化型、紫外線硬化型、電子線硬化型などの樹脂が使用でき、エポキシアクリレート樹脂、ポリエステルアクリレート樹脂、それらのメタクリレート変性品などが例示される。
【００３７】
なお、基材層７は、異なる合成樹脂を主成分とする複数の層を積層した多層構造を有していてもよい。
【００３８】
基材層７の平均厚さの下限としては、０．１μｍが好ましく、０．５μｍがより好ましい。基材層７の平均厚さが上記下限未満の場合、当該シールドフィルム３の強度が不十分となるおそれがある。一方、基材層７の平均厚さの上限としては、２００μｍが好ましく、１００μｍがより好ましい。基材層７の平均厚さが上記上限を超える場合、当該シールドフィルム３ひいては当該プリント配線板１が不要に厚くなったり、可撓性が不十分になったりするおそれがある。
【００３９】
基材層７の引っ張り強度の下限としては、０．５ＭＰａが好ましく、１ＭＰａがより好ましい。基材層７の引っ張り強度が上記下限値未満の場合、当該シールドフィルム３の強度が不十分となるおそれがある。基材層７の引っ張り強度の上限としては、３０ＭＰａが好ましく、２０ＭＰａがより好ましい。基材層７の引っ張り強度が上記上限値を越える場合、当該シールドフィルム３の可撓性が不十分となるおそれがある。なお、基材層７の引っ張り強度は、ＪＩＳ  Ｋ７１２７に準拠して測定される。
【００４０】
〔導体層〕
導体層８は、金属製又は金属化合物製の層である。導体層８を形成する金属としては、ニッケル、銅、銀、アルミニウム、金等が使用でき、導体層８を形成する金属化合物としては、ＩＴＯのような導電性の金属化合物が使用できる。導体層８は、蒸着等の公知の製膜技術を用いて基材層７に積層してもよく、金属箔を導体層８として利用し、この導体層８の表面に塗工等の公知の樹脂成形技術を用いて合成樹脂製の基材層７を形成してもよい。導体層８は、当該シールドフィルム３を折り曲げたときに弾性変形することが好ましいが、現実的には、シールドフィルム３の折り曲げ半径が小さくなると、組成変形及び微少な亀裂を生じることによって、当該シールドフィルム３に可撓性を提供する。
【００４１】
導体層８の平均厚さの下限としては、０．０１μｍが好ましく、０．１μｍがより好ましい。導体層８の平均厚さが上記下限未満の場合、連続した層の形成が比較的難しい上、導体層８が断裂し易くなるおそれがある。導体層８の平均厚さの上限としては、１００μｍが好ましく、２０μｍがより好ましい。導体層８の平均厚さが上記上限を超える場合、当該シールドフィルム３ひいては当該プリント配線板１の可撓性が不十分になるおそれがある。
【００４２】
〔接着剤層〕
接着剤層９を構成する接着剤の主成分としては、例えばポリイミド樹脂、エポキシ樹脂、アルキド樹脂、ウレタン樹脂、フェノール樹脂、メラミン樹脂、アクリル樹脂、ポリアミド樹脂、ポリエチレン樹脂、ポリスチレン樹脂、ポリプロピレン樹脂、ポリエステル樹脂、酢酸ビニル樹脂、ゴム等が使用できる。接着剤層９として、アクリル樹脂、シリコン樹脂、ウレタン樹脂等を主成分とする粘着剤を用いれば、シールドフィルム３を基板２に簡単に貼着できる。
【００４３】
接着剤層９の平均厚さの下限としては、１μｍが好ましく、５μｍがより好ましい。接着剤層９の平均厚さが上記下限未満の場合、均一な接着剤層の形成が容易ではない。一方、着剤層９の平均厚さの上限としては、１００μｍが好ましく、５０μｍがより好ましい。着剤層９の平均厚さが上記上限を超える場合、当該シールドフィルム３ひいては当該プリント配線板１が不要に厚くなるおそれがある。
【００４４】
〔繊維〕
繊維１０は、図３に示すように、繊維の向きが平面視でランダムになるように、基材層７中に略均一に分散されている。なお、必ずしも、図示するように基材層７の外側から内部の繊維１０が視認できる必要はない。繊維１０としては、特に限定されないが、ガラス繊維、アルミナ繊維のようなセラミックス繊維、炭素繊維、アラミド繊維のようなプラスチック繊維などが好適に使用できる。
【００４５】
また、繊維１０として、導電性の繊維を使用してもよい。繊維１０が導電性を有していれば、導体層８に生じた亀裂の両側に接触する繊維１０が亀裂の両側の導体層８を電気的に接続するので、微少な亀裂による導通性の低下を抑制できる。これにより、当該シールドフィルム３の電磁シールド性の低下をより確実に抑制できる。なお、導電性の繊維としては、金属繊維の他、上記セラミックス繊維、炭素繊維、プラスチック繊維などを導電性の材料でコーティングしたものも使用できる。
【００４６】
繊維１０の平均径の下限としては、０．０１μｍが好ましく、０．０５μｍがより好ましい。繊維１０の平均径が上記下限未満の場合、繊維１０が断裂しやすく、導体層８に生じた亀裂の拡大を十分に抑制できないおそれがある。一方、繊維１０の平均径の上限としては、１０μｍが好ましく、５０μｍがより好ましい。繊維１０の平均径が上記上限を超える場合、当該シールドフィルム３ひいては当該プリント配線板１が不要に厚くなったり、可撓性が不十分となったりするおそれがある。なお、導電性の繊維１０を使用する場合、基材層７の表面の絶縁性を確保するために、繊維１０が基材層７の表面に露出しないようにすることが好ましい。このため、繊維１０の平均径は、基材層７の平均厚みの１／２未満であることが好ましい。
【００４７】
繊維１０の平均繊維長の下限としては、０．１ｍｍが好ましく、０．５ｍｍがより好ましい。繊維１０の平均繊維長が上記下限未満の場合、導体層８に生じた亀裂の両側に跨って繊維１０が存在する確率が低く、導体層８の亀裂の拡大を十分に防止できないおそれがある。一方、繊維１０の平均繊維長の上限としては、１０ｍｍが好ましく、５ｍｍがより好ましい。繊維１０の平均繊維長が上記上限を超える場合、繊維１０が基材層７の変形を阻害して、可撓性が不十分となるおそれがある。
【００４８】
繊維１０の引張強度は、基材層７の引張強度よりも相対的に大きければよく、基材層７の材質や構造との関係から相対的に選択すればよいが、繊維１０の引っ張り強度の下限値としては、３０ＭＰａが好ましく、５０ＭＰａがより好ましい。繊維１０の引っ張り強度が上記下限値未満の場合、繊維が破断して導体層８の破断を抑制することができないおそれがある。一方、繊維１０の引っ張り強度の上限値としては、１０００００ＭＰａが好ましく、１００００ＭＰａがより好ましい。繊維１０の引っ張り強度が上記上限値を越える場合、当該シールドフィルム３の可撓性が不十分になるおそれがある。なお、繊維１０の引っ張り強度（ＭＰａ）は、ＪＩＳ  Ｌ１０１５に準拠して測定した引っ張り強さ（Ｎ／ｔｅｘ）及び比重から算出する値である。
【００４９】
導体層８の界面からの距離が繊維１０の平均径以下の領域に存在する複数の繊維１０の当該シールドフィルム３の断面単位長さあたりの本数の下限としては、１０本／ｃｍが好ましく、５０本／ｃｍがさらに好ましい。上記領域における繊維１０の当該シールドフィルム３の断面単位長さあたりの本数が上記下限未満の場合、導体層８の亀裂を抑制する繊維１０の数が不足し、導体層８の断裂を防止できないおそれがある。また、上記領域における繊維１０の当該シールドフィルム３の断面単位長さあたりの本数の上限としては、１０００００本／ｃｍが好ましく、１００００本／ｃｍがより好ましい。上記領域における繊維１０の当該シールドフィルム３の断面単位長さあたりの本数が上記上限を超える場合、当該シールドフィルム３ひいては当該プリント配線板１の可撓性が不十分となるおそれがある。
【００５０】
［利点］
当該シールドフィルム３は、導体層８に隣接する基材層７の内部、即ち導体層８の界面の近傍に向きがランダムな多数の繊維１０が存在している。これらの繊維１０は、当該シールドフィルム３の折り曲げなどによって導体層８生じた亀裂の拡大を抑制する。詳しく説明すると、導体層８の界面の近傍、特に導体層８の界面からの距離が繊維１０の平均径以下の領域に存在する繊維１０は、基材層７の合成樹脂によって、導体層８に生じた亀裂の両側に跨るように導体層８上に接着されていると言える。それらの繊維１０は、導体層８に生じた亀裂の幅の拡がりを抑制し、亀裂の端部に応力が集中して亀裂の長さが延長することを防止する。これにより、導体層８は、完全に分断されることがなく、全体の導通が維持される。つまり、基材層７中に繊維１０が存在すること、すなわち導体層８の界面近傍に繊維１０が存在することにより、導体層８の一部が電気的に切り離されて導体層８の電磁シールドとしての機能が低下することを防止する。
【００５１】
よって、当該シールドフィルム３を備えるプリント配線板１は、電磁ノイズの影響を受け難く、折り曲げてもノイズ耐性が低下し難い。
【００５２】
［第二実施形態］
＜プリント配線板＞
図４のプリント配線板１１は、可撓性の基板２と、この基板２の表面側に積層されたシールドフィルム３と、基板２とシールドフィルム３との間の配設された補強板１２とを備える。補強板１２は、平面視で基板２の一部分のみ、例えば電子部品の実装箇所だけを覆っている。従って、シールドフィルム３は、基板２と補強板１２によって形成された微少な段差に沿って折り曲げて貼着されている。なお、基板２及びシールドフィルム３の構成については、図２の基板２及びシールドフィルム３と同様のため、同一符号を付して説明を省略する。
【００５３】
（補強板）
補強板１２は、金属製又は樹脂製の板状部材である。補強板１２を形成する金属としては、特に限定されず、例えばステンレス鋼、アルミニウム等を用いることができる。また、補強板１２を形成する樹脂としては、液晶ポリマー等を用いることができる。
【００５４】
補強板１２の平均厚さとしては、特に限定されるものではないが、１ｍｍ以上２ｍｍ以下が好ましい。補強板１２の平均厚さが上記下限未満であると強度が不十分となるおそれがあり、補強板１２の平均厚さが上記上限を超えると当該プリント配線板１１が不要に厚くなるおそれや重くなるおそれがある。
【００５５】
［利点］
当該プリント配線板１１では、シールドフィルム３が基板２と補強板１２との段差に合わせて略直角に折り曲げられているが、シールドフィルム３の基材層７の中に配合された多数の繊維１０が導体層８の断裂を防止する。このため、当該プリント配線板１１は、補強板１２により形成された段差部分で導体層８が分断されて電磁シールドとしての機能が低下する危険性が低い。
【００５６】
［第三実施形態］
＜プリント配線板＞
図５のプリント配線板２１は、可撓性を有する基板２と、この基板２の表面に積層されたシールドフィルム２３とを備える。なお、基板２の構成については、図２の基板２と同様のため、同一符号を付して説明を省略する。
【００５７】
（シールドフィルム）
当該シールドフィルム２３は、合成樹脂製の基材層２７と、この基材層２７の一方の面（裏面）に積層された導体層８と、この導体層８の一方の面（裏面）に積層された接着剤層９とを備える。また、このシールドフィルム２３では、基材層２７の中の導電層８の近傍部分のみに繊維１０が存在している。つまり、基材層２７の表面側には実質的に繊維が存在しない。なお、導体層８及び接着剤層９の構成については、図２の導体層８及び接着剤層９と同様のため、同一符号を付して説明を省略する。
【００５８】
〔基材層〕
基材層２７を形成する合成樹脂の材料としては、図２の基材層７を形成する合成樹脂と同様のものが使用される。導電層８の近傍部分のみに繊維１０を分散させた基材層２７は、繊維１０を含まない合成樹脂製フィルムと、繊維１０を分散した合成樹脂製フィルムとを貼り合わせて製造してもよい。
【００５９】
〔繊維〕
繊維１０の材質及び寸法並びに導体層８の界面からの距離が繊維１０の平均径以下の領域における繊維１０の当該シールドフィルム２３の断面単位長さあたりの本数については、図２の繊維１０と同様であるため、説明を省略する。
【００６０】
［利点］
当該シールドフィルム２３は、基材層２７の導体層８の近傍範囲にのみ繊維１０を配合すること、つまり導体層８のから遠い範囲の繊維１０の配合量、すなわち導体層８の変形及び断裂の抑制に寄与しない繊維１０の配合量を減らすことによって、基材層２７ひいては当該シールドフィルム２３の可撓性を高めながら、導体層８に生じた亀裂の拡大を効率よく抑制できる。
【００６１】
［第四実施形態］
＜プリント配線板＞
図６のプリント配線板３１は、可撓性を有する基板２と、この基板２の表面に積層されたシールドフィルム３３とを備える。なお、基板２の構成については、図２の基板２と同様のため、同一符号を付して説明を省略する。
【００６２】
（シールドフィルム）
当該シールドフィルム３３は、合成樹脂製の基材層３７と、この基材層３７の裏面に積層された導体層３８と、この導体層３８の裏面に積層された接着剤層９とを備える。また、このシールドフィルム３３では、導体層３８の内部のみに繊維１０が存在している。つまり、他の層が実質的に繊維１０を含まない。なお、接着剤層９の構成については、図２の接着剤層９と同様のため、同一符号を付して説明を省略する。
【００６３】
〔基材層〕
基材層３７は、図２の基材層７と同様の合成樹脂で形成した層であるが、図２の基材層７と異なり繊維を含んでいない。基材層３７を構成する合成樹脂については、図２の基材層７と同様であるため、説明を省略する。
【００６４】
〔導体層〕
導体層３８は、図２の導体層８と同様の金属又は金属化合物で形成した層である。この導体層３８の中には、その向きが平面視でランダムとなるように繊維１０が分散されている。このように、内部に繊維１０が分散された導体層３８は、例えば導体層３８を基材層３７の裏面に積層する工程の途中で繊維１０を散布することで形成できる。また、複数の金属箔の間に繊維１０を配置し、金属箔同士を圧接して導体層３８を形成してもよい。
【００６５】
導体層３８の平均厚さの下限としては、０．２μｍが好ましく、０．５μｍがより好ましい。導体層３８の平均厚さが上記下限未満の場合、繊維１０によって導体層３８が分断されるおそれがある。導体層３８の平均厚さの上限としては、１００μｍが好ましく、２０μｍがより好ましい。導体層３８の平均厚さが上記上限を超える場合、当該シールドフィルム３３ひいては当該プリント配線板３１の可撓性が不十分になるおそれがある。
【００６６】
〔繊維〕
繊維１０の材質及び寸法については、図２の繊維１０と同様であるため、説明を省略する。図２のシールドフィルム３では繊維１０が導体層８の表面に存在しているのに対して、当該シールドフィルム３３では繊維１０が導体層３８の内部に存在しているという違いはあるものの、当該シールドフィルム３３における繊維１０の機能については図２のシールドフィルム３と同様である。導体層３８の内部に存在する繊維１０の当該シールドフィルム３３の断面単位長さあたりの本数の下限としては、１０本／ｃｍが好ましく、５０本／ｃｍがさらに好ましい。導体層３８内に存在する繊維１０の断面単位長さあたりの本数が上記下限未満の場合、導体層３８の亀裂を抑制する繊維１０の数が不足し、導体層３８の断裂を十分に防止できないおそれがある。導体層３８内に存在する繊維１０の断面単位長さあたりの本数の上限としては、１０００００本／ｃｍが好ましく、１００００本／ｃｍがより好ましい。導体層３８内に存在する繊維１０の断面単位長さあたりの本数が上記上限を超える場合、当該シールドフィルム３３ひいては当該プリント配線板３１の可撓性が不十分となるおそれがある。
【００６７】
［利点］
当該シールドフィルム３３は、導体層３８の内部に繊維１０を含むので導体層３８の断裂をより確実に抑制できる。このため、当該シールドフィルム３３は、電磁シールドとしての機能が低下し難い。
【００６８】
［第五実施形態］
＜プリント配線板＞
図７のプリント配線板４１は、可撓性を有する基板２と、この基板２の表面に積層されたシールドフィルム４３とを備える。なお、基板２の構成については、図２の基板２と同様のため、同一符号を付して説明を省略する。
【００６９】
（シールドフィルム）
当該シールドフィルム４３は、合成樹脂製の基材層３７と、この基材層３７の裏面に積層された導体層８と、この導体層８の裏面に積層された接着剤層４９とを備える。また、このシールドフィルム４３では、接着剤層４９の内部のみに繊維１０が存在する。つまり、他の層が実質的に繊維１０を含まない。なお、基材層３７の構成については、図６の基材層３７と同様のため、同一符号を付して説明を省略する。また、導体層８の構成については、図２の導体層８と同様のため、同一符号を付して説明を省略する。
【００７０】
〔接着剤層〕
接着剤層４９は、接着剤からなる層である。接着剤層４９を構成する接着剤の材質としては、図２の接着剤層９と同様のものが使用できる。接着剤層４９の平均厚さについても、図２の接着剤層９と同様である。
【００７１】
〔繊維〕
繊維１０は、接着剤層４９中に平面視ランダムな向きに分散されている。繊維１０の材質及び寸法については、図２の繊維１０と同様であるため、説明を省略する。また、繊維１０と導体層８との間に介在して、繊維１０の張力を導体層８に伝達するものが、図２では基材層７の合成樹脂であるのに対して、図５では接着剤層９の接着剤であるものの、繊維１０が導体層８の変形を制限する作用については同じである。従って、導体層８の界面からの距離が繊維１０の平均径以下の領域に存在する繊維１０の断面単位長さあたりの本数については、図２の繊維１０と同様であるため、説明を省略する。
【００７２】
［利点］
シールドフィルム４３は、粘性流体である接着剤に繊維１０を分散させるので、繊維１０の配合が比較的容易であり、設計の自由度が高く、多様な繊維を使用でき、配合量の幅も広い。
【００７３】
［第六実施形態］
＜プリント配線板＞
図８のプリント配線板５１は、可撓性を有する基板２と、この基板２の表面に積層されたシールドフィルム５３とを備える。なお、基板２の構成については、図２の基板２と同様のため、同一符号を付して説明を省略する。
【００７４】
（シールドフィルム）
シールドフィルム５３は、合成樹脂製の基材層５７と、この基材層５７の裏面に積層された金属製又は金属化合物製の導体層５８と、この導体層５８の裏面に積層された接着剤層９とを備える。このシールドフィルム５３では、繊維１０が平面視ランダムな向きで基材層５７と導体層５８とに跨る範囲に存在している。なお、接着剤層９の構成については、図２の接着剤層９と同様のため、同一符号を付して説明を省略する。また、繊維１０の材質や寸法についても、図２の繊維１０と同様であるため、同一符号を付して説明を省略する。
【００７５】
基材層５７を構成する合成樹脂については、図２の基材層７を形成する合成樹脂と同様のものが使用される。また、導体層５８を構成する金属又は金属化合物については、図２の導体層８と同様のものが使用される。
【００７６】
基材層５７と導体層５８とに跨る繊維１０の配置は、例えば、熱可塑性樹脂を加熱溶融してフィルム状に流延し、樹脂が硬化する前に樹脂フィルムの表面に繊維を散布してから冷却し、樹脂を硬化して基材層５７を形成した後に、導体層５８を積層することで実現可能である。
【００７７】
当該シールドフィル５３における繊維１０の配合量については、導体層５８内に存在する繊維１０の断面単位長さあたりの本数と導体層５８の界面からの距離が繊維１０の平均径以下である基材層５７内の領域に存在する繊維１０の断面単位長さあたりの本数との合計量を考慮する必要がある。導体層５８内に存在する繊維１０及び導体層５８からの距離が繊維１０の平均径以下の領域に存在する繊維１０の断面単位長さあたりの本数の下限としては、１０本／ｃｍが好ましく、５０本／ｃｍがさらに好ましい。繊維１０の断面単位長さあたりの本数が上記下限未満の場合、導体層５８の亀裂を抑制する繊維１０の数が不足し、導体層５８の断裂を防止できないおそれがある。繊維１０の断面単位長さあたりの本数の上限としては、１０００００本／ｃｍが好ましく、１００００本／ｃｍがより好ましい。繊維１０の断面単位長さあたりの本数が上記上限を超える場合、当該シールドフィルム５３ひいては当該プリント配線板５１の可撓性が不十分となるおそれがある。
【００７８】
［利点］
当該シールドフィルム５３は、導体層５８の表面近傍（導体層５８の内部を含む）に集中して繊維１０を含むことにより導体層５８の断裂をより確実に抑制できるので、電磁シールドとしての機能が低下し難い。また、当該シールドフィルム５３は、導体層５８の表面近傍以外には繊維１０を含まないので、可撓性に優れる。
【００７９】
［第七実施形態］
＜プリント配線板＞
図９のプリント配線板６１は、可撓性を有する基板２と、この基板２の表面に積層されたシールドフィルム６３とを備える。なお、基板２の構成については、図２の基板２と同様のため、同一符号を付して説明を省略する。
【００８０】
（シールドフィルム）
シールドフィルム６３は、合成樹脂製の基材層６７と、この基材層６７の裏面に積層された金属製又は金属化合物製の導体層８と、この導体層８の裏面に積層された接着剤層９とを備える。このシールドフィルム６３では、繊維７０が平面視ランダムな向きで基材層６７の中にのみ存在している。なお、導体層８及び接着剤層９の構成については、図２の導体層８及び接着剤層９と同様のため、同一符号を付して説明を省略する。
【００８１】
〔基材層〕
基材層６７を構成する合成樹脂については、図２の基材層７を形成する合成樹脂と同様のものが使用される。この基材層６７は、その内部に向きがランダムになるように比較的径が大きい複数の繊維７０が分散されている。
【００８２】
〔繊維〕
繊維７０の材質については、図２の繊維１０と同様のものが使用される。しかしながら、この繊維７０は、平均径が基材層６７の平均厚みと同じオーダーである。このため、基材層６７の合成樹脂に覆われた繊維７０は、基材層６７の表面に自身の形状に倣う微細凹凸を形成している。
【００８３】
このような繊維７０の平均径の下限としては、基材層６７の平均厚みの０．２５倍が好ましく、０．５倍がより好ましい。繊維７０の平均径が上記下限未満の場合、基材層６７の表面に微細凹凸が形成され難いだけでなく、繊維の強度が不足して導体層８の亀裂の拡大を十分に抑制できないおそれがある。また、繊維７０の平均径の上限としては、基材層６７の平均厚みの１．２倍が好ましく、１．１倍がより好ましい。繊維７０の平均径が上記上限を越える場合、繊維７０が基材層６７の表面に露出し、基材層６７の強度を損なうおそれがある。
【００８４】
［利点］
基材層６７の表面に凹凸を形成する程に径が大きい繊維７０は破断し難いため、導体層８に生じた亀裂の拡大を確実に抑制できる。よって、当該シールドフィルム６３は、電磁シールドとしての機能が低下し難い。
【００８５】
［その他の実施形態］
今回開示された実施の形態はすべての点で例示であって制限的なものではないと考えられるべきである。本発明の範囲は、上記実施形態の構成に限定されるものではなく、特許請求の範囲によって示され、特許請求の範囲と均等の意味及び範囲内での全ての変更が含まれることが意図される。
【００８６】
当該プリント配線板は、両面に当該シールドフィルムが積層されていてもよい。また、当該プリント配線板は、複数の基板を有する多層構造であってもよい。
【００８７】
当該シールドフィルムにおいて、繊維は、基材層、導体層及び接着剤層のすべてに跨る範囲に存在してもよく、導体層と接着剤層に跨る範囲に存在してもよい。
【００８８】
また、当該シールドフィルムにおいて、基板は、カバーレイがソルダーレジスト等であってもよく、当該シールドフィルムの接着剤層が絶縁性を有する場合にはカバーレイが省略されてもよい。また、基板は、複数層のベースフィルムや導電パターンを有してもよく、補強板を内部に配設したものであってもよい。
【００８９】
さらに、当該シールドフィルムは、繊維が一方向又は複数の方向に配向されていてもよい。
【産業上の利用可能性】
【００９０】
以上のように、本発明のプリント配線板は、電磁シールド性が高く、小型の電子機器に用いられるプリント配線板などに好適に用いることができる。
【符号の説明】
【００９１】
１、１１、２１、３１、４１、５１、６１  プリント配線板
２  基板
３、２３、３３、４３、５３、６３  シールドフィルム
４  ベースフィルム
５  導電パターン
６  カバーレイ
７、２７、３７、５７、６７  基材層
８、３８、５８  導体層
９、４９  接着剤層
１０、７０  繊維
【図１】
2014241330.tif 000003
【図２】
2014241330.tif 000004
【図３】
2014241330.tif 000005
【図４】
2014241330.tif 000006
【図５】
2014241330.tif 000007
【図６】
2014241330.tif 000008
【図７】
2014241330.tif 000009
【図８】
2014241330.tif 000010
【図９】
2014241330.tif 000011